(57)【特許請求の範囲】
【請求項１】
三次元印刷システム用の複合インクであって、
硬化性材料を含む光学的に透明又は実質的に透明なキャリアインク、及び
前記複合インクの総重量に基づいて、前記キャリアインクに０．０１〜５質量％の量で分散された着色剤、
を含み、
前記複合インクの０．１５ｍｍ〜０．３０ｍｍの厚さにおける彩度の変化率が、前記複合インクの０．１５ｍｍ〜０．３０ｍｍの厚さにおける最大彩度の２０％以内であり、
前記キャリアインクが、０．０１〜１０ｍｍの厚さにおいて、３５０ｎｍ及び７５０ｎｍの間の波長を有する光の少なくとも８０％の透過率を有する、
ことを特徴とする複合インク。
【請求項２】
前記着色剤が、粒子顔料を含むことを特徴とする、請求項１記載の複合インク。
【請求項３】
前記硬化性材料が、１つ以上の（メタ）アクリレート種又は１つ以上のオリゴマー材料を含むことを特徴とする、請求項１又は２記載の複合インク。
【請求項４】
前記１つ以上のオリゴマー材料が、ウレタン（メタ）アクリレートを含むことを特徴とする請求項３記載の複合インク。
【請求項５】
光開始剤、阻害剤、安定剤、増感剤、及びこれらの組み合わせから成る群より選択される、１つ以上の添加剤を更に含むことを特徴とする請求項１から４いずれか１項記載の複合インク。
【請求項６】
三次元物品を印刷する方法であって、
基体上に流体状態の複合インクの層を選択的に堆積するステップ、
を含み、
前記複合インクが、硬化性材料を含む光学的に透明又は実質的に透明なキャリアインク、及び前記複合インクの総重量に基づいて、前記キャリアインクに０．０１〜５質量％分散された着色剤を含み、
前記複合インクの０．１５ｍｍ〜０．３０ｍｍの厚さにおける、該複合インクの彩度の変化率が、該複合インクの０．１５ｍｍ〜０．３０ｍｍの厚さにおける最大彩度の２０％以内であり、
前記キャリアインクが、０．０１〜１０ｍｍの厚さにおいて、３５０ｎｍ及び７５０ｎｍの間の波長を有する光の少なくとも８０％の透過率の光透過性を有する、
ことを特徴とする方法。
【請求項７】
前記複合インクの前記層が、０．０３〜５ｍｍの厚さを有することを特徴とする、請求項６記載の方法。
【請求項８】
前記複合インクの前記層が、前記三次元物品のコンピュータ可読形式の画像に従って堆積されることを特徴とする、請求項６又は７記載の方法。
【請求項９】
前記複合インクの前記層の少なくとも１つを支持材で支持するステップを更に備えたことを特徴とする、請求項６から８いずれか１項記載の方法。
【請求項１０】
前記複合インクの前記層を硬化させるステップを更に備えたことを特徴とする、請求項６から９いずれか１項記載の方法。
【請求項１１】
前記着色剤が、粒子顔料又は分子色素を含むことを特徴とする、請求項６から１０いずれか１項記載の方法。
【請求項１２】
前記基体が、前記物品の不透明コアコンポーネントを含み、前記不透明コアコンポーネントが、不透明インクで形成されている、ことを特徴とする、請求項６記載の方法。
【発明の詳細な説明】
【関連技術の相互参照】
【０００１】
本出願は、２０１４年３月１１日出願の米国仮特許出願第６１／９５０，９０６号、及び２０１４年４月１１日出願の米国仮特許出願第６１／９７８，７９５号の米国特許法第１１９条に基づく優先権を主張するものであって、各々、参照により、全内容が本明細書に組み込まれたものとする。
【技術分野】
【０００２】
本発明はインクに関し、特には、三次元（３Ｄ）印刷用の着色インクに関するものである。
【背景技術】
【０００３】
サウスカロライナ州ロックヒルの３Ｄシステムズ社が製造する、Ｐｒｏｊｅｃｔ（商標）３Ｄプリンター等の市販の３Ｄプリンターは、液体としてプリントヘッドを通して吐出される、造形材料とも呼ばれるインクを使用して、様々な３Ｄ物体や部品を形成する。他の３Ｄ印刷システムも、プリントヘッドを通して吐出されるインクを使用する。一部の例において、インクは大気温度において固体であり、高温の吐出温度において液体に変化する。別の例において、インクは大気温度において液体である。
【０００４】
一部のインクは、１つ以上の着色剤又は顔料を含み、着色印刷部品を形成することができる。しかし、かかるインクの多くは、着色印刷部品を形成する上において、必要以上又は所望よりはるかに強く着色する。更に、多くのインクにおいて、顔料の存在が、インクの吐出性、安定性、及び／又は硬化性を阻害する可能性がある。加えて、一部の着色インクの顔料の添加量によって、異なる色を有するインクを適切に硬化させるためには、異なる種類及び／又は量の光開始剤を必要とし、これによって３Ｄ印刷工程の効率の低下及び／又はコストの増加を招く恐れがある。
【発明の概要】
【発明が解決しようとする課題】
【０００５】
従って、着色３Ｄ印刷用途を含む、３Ｄ印刷用の改良されたインクの必要性が存在している。
【課題を解決するための手段】
【０００６】
１つの態様において、３Ｄプリンター用のインクが本明細書に記載されており、一部の実施の形態において、本インクは、従来のインクと比較して、１つ以上の利点を提供することができる。一部の実施の形態において、例えば、本明細書に記載のインクは、彩度又は色度が向上した印刷部品を提供する。加えて、一部の例において、本明細書に記載のインクは、優れた吐出性及び／又は高いコロイド安定性を有する硬化性インクである。
【０００７】
一部の実施の形態において、本明細書に記載の３Ｄ印刷システム用のインクは、複合インクである。複合インクは、一部の例において、硬化性材料を含む光学的に透明又は実質的に透明なキャリアインク、及び複合インクの総重量に基づいて、キャリアインクに約０．０１〜５質量％分散された着色剤を含んでいる。更に、一部の例において、複合インクの所与の厚さにおける複合インクの彩度が、複合インク中の着色剤の最大彩度の約２０％以内である。更に、本明細書に記載の着色剤は粒子顔料又は分子色素であってよい。更に、一部の実施の形態において、本明細書に記載の複合インクのキャリアインクは、約０．０１〜１０ｍｍの厚さ、約１〜１０ｍｍ、約０．２〜１ｍｍ、約０．３〜０．８ｍｍ、約１〜５ｍｍ、又は約５〜１０ｍｍ等、所与のすべての厚さにおいて、３５０ｎｍ〜７５０ｎｍに対し、少なくとも約７０％の透過率、少なくとも約８０％の透過率、又は少なくとも約９０％の透過率の光透過性を有している。加えて、一部の例において、本明細書に記載の複合インクは、光開始剤、阻害剤、安定剤、増感剤、及びこれらの組み合わせから成る群より選択される、１つ以上の添加剤を更に含んでいる。
【０００８】
別の態様において、３Ｄ物品の印刷方法が本明細書に記載されている。一部の実施の形態において、３Ｄ物品の印刷方法は、基体上に流体状態の本明細書に記載の複合インクの層を選択的に堆積するステップを備えている。例えば、一部の例において、複合インクは、硬化性材料を含む光学的に透明又は実質的に透明なキャリアインク、及び複合インクの総重量に基づいて、キャリアインクに約０．０１〜５質量％分散された着色剤を含んでいる。更に、３Ｄ物品のコンピュータ可読形式の画像に従って、複合インクの層を堆積することができる。更に、一部の例において、本明細書に記載の複合インクの１つ以上の層が、約０．０３〜約５ｍｍの厚さを有している。
【０００９】
加えて、一部の実施の形態において、本明細書に記載の方法は、複合インクの層の少なくとも１つを、支持材料で支持するステップを更に備えている。本明細書に記載の方法は、複合インク層を硬化させるステップも備えることができる。
【００１０】
別の態様において、３Ｄ印刷物品が本明細書に記載されている。一部の実施の形態において、３Ｄ印刷物品は、複合インクであって、硬化性材料を含む光学的に透明又は実質的に透明なキャリアインク、及び複合インクの総重量に基づいて、キャリアインクに約０．０１〜５質量％分散された着色剤を含むインク等の、本明細書に記載の複合インクで形成されている。
【００１１】
別の実施の形態において、３Ｄ印刷物品が、不透明インクで形成された複数の層を含むコアコンポーネント、及びコアコンポーネントの表面上方に配置された複数の層を含むシェルコンポーネントを有している。シェルコンポーネントの少なくとも１つの層は、複合インクであって、硬化性材料を含む光学的に透明又は実質的に透明なキャリアインク、及び複合インクの総重量に基づいて、キャリアインクに約０．０１〜５質量％分散された着色剤を含むインク等の、本明細書に記載の複合インクで形成されている。更に、一部の例において、複合インクで形成されたシェルコンポーネントの少なくとも１つの層が、約０．０３〜約５ｍｍの厚さを有している。
【００１２】
更に、一部の例において、本明細書に記載の物品は、本明細書に記載の異なる複数の複合インクを含むことができる、層毎に異なる複数のインクで形成されたシェルコンポーネントを有することができる。例えば、一部の実施の形態において、本明細書に記載の物品のシェルコンポーネントは、第１の複合インクであって、硬化性材料を含む第１の光学的に透明又は実質的に透明なキャリアインク、及び第１の複合インクの総重量に基づいて、第１のキャリアインクに約０．０１〜５質量％分散された第１の着色剤を含む複合インクで形成された１つ以上の層、並びに第２の複合インクであって、硬化性材料を含む第２の光学的に透明又は実質的に透明なキャリアインク、及び第２の複合インクの総重量に基づいて、第２のキャリアインクに約０．０１〜５質量％分散された第２の着色剤を含む複合インクで形成された１つ以上の層を含んでいる。かかる例において、第１の複合インクと第２の複合インクは異なるインクであってよい。例えば、一部の実施の形態において、第１の複合インクの第１の着色剤の化学的同一性及び／又は量が、第２の複合インクの第２の着色剤の化学的同一性及び／又は量と異なることができる。
【００１３】
これら及び他の実施の形態について、以下の詳細な説明において詳細に説明する。
【図面の簡単な説明】
【００１４】
【図１】キャリアインクに分散された様々な顔料の彩度対層厚をプロットした図。
【図２】キャリアインクに分散された様々な顔料の光学濃度対層厚をプロットした図。
【図３】キャリアインクに分散された様々な顔料の明度対層厚をプロットした図。
【図４】本明細書に記載の１つの実施の形態による物品の概略断面図。
【発明を実施するための形態】
【００１５】
以下の詳細な説明、実施例、及び図面を参照することにより、本明細書に記載の実施の形態をより容易に理解することができる。しかし、本明細書に記載の要素、装置、及び方法は、詳細な説明、実施例、及び図面に示された特定の実施の形態に限定されるものではない。これらの実施の形態は、本発明の原理の単なる例示であることを認識されたい。本発明の精神及び範囲を逸脱せずに、多くの改良及び改作が可能であることは、当業者には容易に明らかであろう。
【００１６】
更に、本明細書に開示のすべての範囲は、その中に含まれるすべての部分範囲を含むと解釈されたい。例えば、記述範囲「１．０〜１０．０」は、最小値１．０以上から始まり、最大値１０．０以下で終わる、１．０〜５．３、４．７〜１０．０、３．６〜７．９等、すべての部分範囲を含むと解釈されたい。
【００１７】
また、本明細書に開示のすべての範囲も、別に明示しない限り、範囲の端点を含むと解釈されたい。例えば、範囲「５〜１０」は、通常、端点５及び１０を含むと解釈されたい。
【００１８】
更に、量又は数量に関連して「〜まで」という語句が使用されたとき、当該の量が少なくとも検出可能な量又は数量であると理解されたい。例えば、指定された量「まで」存在する材料は、検出可能な量から指定された量まで、かつ指定量を含む量、存在することができる。
【００１９】
「三次元印刷システム」、「三次元プリンター」、「印刷」等の用語は、一般に、選択的堆積、吐出、熱溶解積層法、マルチジェットモデリング、及び造形材料又はインクを使用して、三次元物体を製造する現在当技術分野で周知の若しくは将来周知となるであろう、その他の付加製造技術による、三次元物品又は物体を製造するための様々な固体自由形状製造技術の説明である。
【００２０】
Ｉ．複合インク
１つの態様において、３Ｄプリンター用の複合インクが本明細書に記載されている。一部の実施の形態において、本明細書に記載の複合インクは、硬化性材料を含む光学的に透明又は実質的に透明なキャリアインク、及び複合インクの総重量に基づいて、キャリアインクに、約０．０１〜５質量％分散された着色剤を含んでいる。一部の実施の形態において、着色剤は、キャリアインクに、約０．０１〜３質量％、約０．０１〜１質量％、約０．０５〜５質量％、約０．０５〜３質量％、約０．０５〜１質量％、約０．１〜５質量％、約０．１〜３質量％、又は約０．１〜１質量％存在している。
【００２１】
更に、一部の例において、複合インクの所与の厚さにおける、複合インクの彩度は、複合インク中の着色剤の最大彩度の約２０％以内、約１５％以内、約１０％以内、又は約５％以内である。複合インク又は着色剤の「彩度」は、本明細書において参考として、ＣＩＥ１９３１色度空間等の色度空間における、複合インク又は着色剤の色の極座標の動径成分である。更に、一部の実施の形態において、複合インク又は着色剤の最大彩度は、本明細書に記載の方法で、複合インクによって形成される層の厚さを含む、複合インクの厚さの関数であってよい。従って、一部の実施の形態において、本明細書に記載の複合インクの着色剤の添加量は、複合インクの所望の特定の層厚を含み、複合インクの彩度が最大になるように選択することができる。
【００２２】
更に、本明細書に記載の複合インクの着色剤は、粒子顔料等の粒子着色剤、又は分子色素等の分子着色剤であってよい。本開示の目的に矛盾しない、任意のかかる粒子又は分子着色剤を使用することができる。一部の例において、例えば、複合インクの着色剤は、ＴｉＯ２、ＺｎＯ等の無機顔料を含んでいる。一部の実施の形態において、複合インクの着色剤は、ＲＧＢ、ｓＲＧＢ、ＣＭＹ、ＣＭＹＫ、Ｌ＊ａ＊ｂ＊、又はＰａｎｔｏｎｅ（登録商標）彩色体系に使用される着色剤を含んでいる。更に、一部の例において、本明細書に記載の粒子着色剤は、４００ｎｍ未満、３００ｎｍ未満、２５０ｎｍ未満、２００ｎｍ未満、又は１５０ｎｍ未満の平均粒径等、５００ｎｍ未満の平均粒径を有している。一部の例において、粒子着色剤は、５０〜１０００ｎｍ、５０〜５００ｎｍ、５０〜４００ｎｍ、５０〜３００ｎｍ、５０〜２００ｎｍ、７０〜５００ｎｍ、７０〜３００、７０〜２５０ｎｍ、又は７０〜２００ｎｍの平均粒径を有している。
【００２３】
更に、一部の実施の形態において、本明細書に記載の複合インクのキャリアインクは、電磁スペクトルの可視領域を含む光に対し、高い透過性を有することができる。一部の例において、例えば、キャリアインクは、約０．０１〜１０ｍｍ、約０．２〜１ｍｍ、約０．３〜０．８ｍｍ、約１〜１０ｍｍ、約１〜５ｍｍ、又は約５〜１０ｍｍ等の所与の厚さにおいて、約３５０ｎｍ〜約７５０ｎｍに対し、少なくとも約７０％の透過率、少なくとも約８０％の透過率、少なくとも約９０％の透過率、少なくとも約９５％の透過率の光透過性を有している。一部の例において、キャリアインクは、約０．０１〜１０ｍｍ、約０．２〜１ｍｍ、約０．３〜０．８ｍｍ、約１〜１０ｍｍ、約１〜５ｍｍ、又は約５〜１０ｍｍ等の所与の厚さにおいて、約３５０ｎｍ〜約７５０ｎｍに対し、少なくとも９８％の透過率又は少なくとも約９９％の透過率の透過性を有している。更に、一部の例において、本明細書に記載のキャリアインクは、約０．１〜１０ｍｍ、約０．２〜１ｍｍ、約０．３〜０．８ｍｍ、約１〜１０ｍｍ、約１〜５ｍｍ、又は約５〜１０ｍｍの厚さ等の所与の厚さにおいて、約３５０ｎｍ〜約７５０ｎｍに対し、約７０％〜約９５％、約８０％〜約９９．９９％、又は約９０％〜約９５％の透過率の光透過性を有している。本明細書に記載の光透過性を有するキャリアインクによって、３Ｄ印刷物品の知覚される色が、部分の表面に沿ったｘ及びｙ方向ではなく、部分の表面に対して垂直又は実質的に垂直である、部分のｚ方向の不連続な色のディザリング又はハーフトーン化に基づく、３Ｄ印刷の彩色工程において、複合インクの使用が促進される。
【００２４】
加えて、本明細書に記載のキャリアインクは、硬化性材料を含んでいる。硬化性材料は、本開示の目的に矛盾しない任意の量、キャリアインクに存在することができる。一部の例において、硬化性材料は、キャリアインクの総重量に基づいて、約９９質量％まで、約９５質量％まで、約９０質量％まで、又は約８０質量％までの量存在している。一部の例において、本明細書に記載の複合インクは、キャリアインクの総重量に基づいて、約１０〜９５質量％の硬化性材料を含んでいる。一部の実施の形態において、キャリアインクは、約２０〜８０質量％の硬化性材料、約３０〜７０質量％の硬化性材料、又は約７０〜９０質量％の硬化性材料を含んでいる。
【００２５】
更に、本開示の目的に矛盾しない、任意の硬化性材料を使用することができる。一部の例において、硬化性材料は、１つ以上の重合性成分を含んでいる。「重合性成分」は、本明細書において参考として、３Ｄ印刷物品又は物体を形成するための重合又は硬化可能な成分を含んでいる。重合又は硬化は、本開示の目的に矛盾しない、任意の方法で実行することができる。一部の実施の形態において、例えば、重合又は硬化は、重合又は架橋反応を開始するのに十分なエネルギーを有する電磁放射を照射することを含んでいる。例えば、一部の実施の形態において、紫外（ＵＶ）線放射を利用することができる。
【００２６】
更に、本開示の目的に矛盾しない、任意の重合性成分を使用することができる。一部の実施の形態において、重合性成分は、別のモノマー化学種の同一又は異なる官能基又は部分と反応して、重合反応におけるような、１つ以上の共有結合を形成することができる、１つ以上の官能基又は部分を有する化学種等のモノマー化学種を含んでいる。重合反応は、一部の実施の形態において、エチレン性不飽和点を含む、不飽和点間におけるようなフリーラジカル重合を含んでいる。一部の実施の形態において、重合性成分は、少なくとも１つのビニル基又はアリル基等のエチレン性不飽和部分を含んでいる。一部の実施の形態において、重合性成分は、本明細書に記載の１つ以上の不飽和点を通したような、付加重合を起こすことができる、オリゴマー化学種を含んでいる。一部の実施の形態において、重合性成分は、本明細書に記載の１つ以上のモノマー化学種、及び１つ以上のオリゴマー化学種を含んでいる。本明細書に記載のモノマー化学種及び／又はオリゴマー化学種は、１つの重合性部分又は複数の重合性部分を有することができる。
【００２７】
一部の実施の形態において、重合性成分は、１つ以上の光重合性又は光硬化性の化学種を含んでいる。光重合性の化学種は、一部の実施の形態において、ＵＶ重合性の化学種を含んでいる。一部の実施の形態において、重合性成分は、約３００ｎｍ〜約４００ｎｍの波長において、光重合性又は光硬化性である。あるいは、一部の実施の形態において、重合性成分は、電磁スペクトルの可視波長において光重合性である。
【００２８】
一部の実施の形態において、本明細書に記載の重合性成分は、１つ以上の（メタ）アクリレート種を含んでいる。本明細書において、「（メタ）アクリレート」という用語は、アクリレート、メタクリレート、又はこれらの混合物若しくは組み合わせを意味する。一部の実施の形態において、重合性成分は、脂肪族ポリエステルウレタンアクリレートオリゴマー、ウレタン（メタ）アクリレート樹脂、及び／又はエベクリル７１００等のアミンアクリレートオリゴマー樹脂を含んでいる。一部の実施の形態において、ＵＶ重合性又は硬化性樹脂又はオリゴマーは、フリーラジカル光開始剤の存在下で重合し、吐出温度に露出状態で少なくとも１週間、且つ封入された状態で少なくとも４週間、熱的に安定であり、及び／又は吐出温度より高い沸点を有する、任意のメタクリレート又はアクリレート樹脂を含むことができる。一部の実施の形態において、重合性成分は、吐出温度より高い引火点を有している。
【００２９】
本明細書に記載のインクに適切に使用されるウレタン（メタ）アクリレートは、一部の実施の形態において、周知の方法で調製することができ、主として、ヒドロキシル基末端ウレタンを、アクリル酸又はメタクリル酸に反応せることによって、対応するウレタン（メタ）アクリレートを生成するか、又はイソシアネート末端プレポリマーを、ヒドロキシアルキルアクリレート又はメタクリレートに反応させることによって、ウレタン（メタ）アクリレートが生成される。適切な方法が、特に、欧州特許出願公開第１１４９８２号明細書及び欧州特許出願公開第１３３９０８号明細書に開示されている。かかる（メタ）アクリレートオリゴマーの重量平均分子量は、一般に、約４００〜１０，０００又は約５００〜７，０００である。ウレタン（メタ）アクリレートは、ＳＡＲＴＯＭＥＲ社が、ＣＮ９８０、ＣＮ９８１、ＣＮ９７５、及びＣＮ２９０１という製品名で、又はＢｏｍａｒ  Ｓｐｅｃｉａｌｔｉｅｓ社（コネティカット州、ウィンステッド）が、ＢＲ−７４１という製品名で市販している。本明細書に記載の一部の実施の形態において、ウレタン（メタ）アクリレートオリゴマーは、ＡＳＴＭ  Ｄ２９８３に合致する方法で測定した場合、約５０℃において、約１４０，０００ｃｐ〜約１６０，０００ｃｐ、又は約５０℃において、約１２５，０００ｃｐ〜約１７５，０００ｃｐの粘度を有している。本明細書に記載の一部の実施の形態において、ウレタン（メタ）アクリレートオリゴマーは、ＡＳＴＭ  Ｄ２９８３に合致する方法で測定した場合、約５０℃において、約１００，０００ｃｐ〜約２００，０００ｃｐ、又は約５０℃において、約１０，０００ｃｐ〜約３００，０００ｃｐの粘度を有している。
【００３０】
一部の実施の形態において、重合性成分は、様々な組み合わせで使用することができる、メタクリレート、ジメタクリレート、トリアクリレート、及びジアクリレート等の１つ以上の低分子量材料を含んでいる。一部の実施の形態において、例えば、重合性成分は、テトラヒドロフルフリルメタクリレート、トリエチレングリコールジメタクリレート、２−フェノキシエチルメタクリレート、ラウリルメタクリレート、エトキシル化トリメチロールプロパントリアクリレート、トリシクロデカンジメタノールジアクリレート、２−フェノキシエチルアクリレート、トリエチレングリコールジアクリレート、単官能性脂肪族ウレタンアクリレート、ポリプロピレングリコールモノメタクリレート、ポリエチレングリコールモノメタクリレート、シクロヘキサンジメタノールジアクリレート、及びトリデシルメタクリレートの１つ以上を含んでいる。
【００３１】
一部の実施の形態において、重合性成分は、ジアクリレート及び／又は１，３−若しくは１，４−ブタンジオール、ネオペンチルグリコール、１，６−ヘキサンジオール、ジエチレングリコール、トリエチレングリコール、テトラエチレングリコール、ポリエチレングリコール、トリプロピレングリコール、エトキシル化又はプロポキシル化ネオペンチルグリコール、１，４−ジ−ヒドロキシメチルシクロヘキサン、２，２−ビス（４−ヒドロキシシクロヘキシル）プロパン若しくはビス（４−ヒドロキシシクロヘキシル）メタン、ヒドロキノン、４，４’−ジヒドロキシビフェニル、ビスフェノールＡ、ビスフェノールＦ、ビスフェノールＳ、エトキシル化若しくはプロポキシル化ビスフェノールＡ、エトキシル化若しくはプロポキシル化ビスフェノールＦ、又はエトキシル化若しくはプロポキシル化ビスフェノールＳを含む、脂肪族、シクロ脂肪族、若しくは芳香族ジオールのジメタクリレートエステルを含んでいる。
【００３２】
重合性成分は、一部の実施の形態において、１つ以上のトリ（メタ）アクリレートを含んでいる。一部の実施の形態において、トリ（メタ）アクリレートは、１，１−トリメチロールプロパントリアクリレート若しくはメタクリレート、エトキシル化若しくはプロポキシル化１，１，１−トリメチロールプロパントリアクリレート若しくはメタクリレート
エトキシル化若しくはプロポキシル化グリセロールトリアクリレート、ペンタエリトリトールモノヒドロキシトリアクリレート若しくはメタクリレート、又はトリス（２−ヒドロキシエチル）イソシアヌレートトリアクリレートを含んでいる。
【００３３】
一部の実施の形態において、本明細書に記載のインクの重合性成分は、ジペンタエリスリトールモノヒドロキシペンタアクリレート又はビス（トリメチロールプロパン）テトラアクリレート等の、１つ以上のより高い官能性アクリレート又はメタクリレートを含んでいる。一部の実施の形態において、インクの（メタ）アクリレートは、約２５０〜７００の分子量を有している。
【００３４】
一部の実施の形態において、重合性成分は、アリルアクリレート、アリルメタアクリレート、メチル（メタ）アクリレート、エチル（メタ）アクリレート、ｎ−プロピル（メタ）アクリレート、ｎ−ブチル（メタ）アクリレート、イソブチル（メタ）アクリレート、ｎ−ヘキシル（メタ）アクリレート、２−エチルヘキシル（メタ）アクリレート、ｎ−オクチル（メタ）アクリレート、ｎ−デシル（メタ）アクリレート及びｎ−ドデシル（メタ）アクリレート、２−ヒドロキシエチル（メタ）アクリレート、２−及び３−ヒドロキシプロピル（メタ）アクリレート、２−メトキシエチル（メタ）アクリレート、２−エトキシエチル（メタ）アクリレート及び２−若しくは３−エトキシプロピル（メタ）アクリレート、テトラヒドロフルフリルメタクリレート、２−（２−エトキシエトキシ）エチルアクリレート、メタクリル酸シクロヘキシル、２−フェノキシエチルアクリレート、グリシジルアクリレート、イソデシルアクリレート、又はこれらの組み合わせを含んでいる。
【００３５】
本明細書に記載の一部の実施の形態に有用な重合性成分種の更なる非限定的な例には、ＳＡＲＴＯＭＥＲ社がＳＲ５０６Ａという商品名で市販している、イソボルニルアクリレート（ＩＢＯＡ）、ＳＡＲＴＯＭＥＲ社がＳＲ４２３Ａという商品名で市販している、メタクリル酸イソボルニル、ＳＡＲＴＯＭＥＲ社がＳＲ６１１という商品名で市販している、アルコキシル化テトラヒドロフルフリルアクリレート、ＲＡＨＮ  ＵＳＡ社がＧＥＮＯＭＥＲ１１２２という商品名で市販している、単官能ウレタンアクリレート、ＡＬＬＮＥＸ社がＥＢＥＣＲＹＬ８４０２という商品名で市販している、脂肪族ウレタンアクリレート、ＳＡＲＴＯＭＥＲ社がＳＲ２７２という商品名で市販している、トリエチレングリコールジアクリレート、ＳＡＲＴＯＭＥＲ社がＳＲ２０５という商品名で市販している、トリエチレングリコールジメタクリレート、ＳＡＲＴＯＭＥＲ社がＳＲ８３３Ｓという商品名で市販している、トリシクロデカンジメタノールジアクリレート、ＳＡＲＴＯＭＥＲ社がＳＲ３６８という商品名で市販している、トリス（２−ヒドロキシエチル）イソシアヌレートトリアクリレート、及びＳＡＲＴＯＭＥＲ社がＳＲ３３９という商品名で市販している、２−フェノキシエチルアクリレートがある。他の市販の硬化性材料も使用できる。
【００３６】
本明細書に記載のキャリアインクは、一部の実施の形態において、１つ以上の添加剤を更に含んでいる。一部の実施の形態において、本明細書に記載のキャリアインクは、光開始剤、阻害剤、安定剤、増感剤、及びこれらの組み合わせから成る群より選択される１つ以上の添加剤を更に含んでいる。例えば、一部の実施の形態において、インクは１つ以上の光開始剤を含んでいる。本開示の目的に矛盾しない、任意の光開始剤を使用することができる。一部の実施の形態において、光開始剤は、好ましくは約２５０ｎｍ〜約４００ｎｍ、又は約３００ｎｍ〜約３８５ｎｍの光を吸収して、フリーラジカルを生成するように動作可能な、アルファ開裂型（単分子分解プロセス）の光開始剤、又は水素引き抜き型光増感剤−３級アミン相乗剤を含んでいる。
【００３７】
アルファ開裂型の光開始剤の例には、Ｉｒｇａｃｕｒｅ１８４（ＣＡＳ９４７−１９−３）、Ｉｒｇａｃｕｒｅ３６９（ＣＡＳ１１９３１３−１２−１）、及びＩｒｇａｃｕｒｅ８１９（ＣＡＳ１６２８８１−２６−７）がある。光増感剤−アミンの組み合わせの例には、ＤａｒｏｃｕｒＢＰ（ＣＡＳ１１９−６１−９）とメタクリル酸ジメチルアミノエチルの組み合わせがある。
【００３８】
一部の実施の形態において、適切な光開始剤は、ベンゾイン、ベンゾインメチルエーテル、ベンゾインエチルエーテル及びベンゾインイソプロピルエーテル、ベンゾインフェニルエーテル等のベンゾインエーテル、及びベンゾインアセテートを含むベンゾイン類、アセトフェノン、２，２−ジエトキシアセトフェノン、及び１，１−ジクロロアセトフェノンを含むアセトフェノン類、ベンジル、ベンジルジメチルケタール、ベンジルジエチルケタール等のベンジルケタール、２−メチルアントラキノン、２−エチルアントラキノン、２−ｔｅｒｔ−ブチルアントラキノン、１−クロロアントラキノン、及び２−アミルアントラキノンを含むアントラキノン類、トリフェニルホスフィン、例えば、２，４，６−トリメチルベンゾイルジフェニルホスフィンオキシド（Ｌｕｃｉｒｉｎ  ＴＰＯ）等のベンジルホスフィンオキシド類、ベンゾフェノン及び４，４’−ビス（Ｎ，Ｎ’−ジメチルアミノ）ベンゾフェノン等のベンゾフェノン類、チオキサンテン類及びキサントン類、アクリジン誘導体類、フェナジン誘導体類、キノキサリン誘導体類又は１−フェニル−１，２−プロパンジオール、２−Ｏ−ベンジルオキシム、１−アミノフェニルケトン、又は１−ヒドロキシシクロヘキシルフェニルケトン、フェニル１−ヒドロキシイソプロピルケトン、及び４−イソプロピルフェニル１−ヒドロキシイソプロピルケトン等の１−ヒドロキシフェニルケトン類を含んでいる。
【００３９】
一部の例において、適切な光開始剤は、アセトフェノン類、２，２−ジアルキルベンゾフェノン類、及び１−ヒドロキシシクロヘキシルフェニルケトン、又は２−ヒドロキシイソプロピルフェニルケトン（＝２−ヒドロキシ−２，２−ジメチルアセトフェノン）等の１−ヒドロキシフェニルケトン類を含む、ＨｅＣｄレーザー放射源と共に使用可能な光開始剤を含んでいる。加えて、一部の例において、適切な光開始剤は、ベンジルジメチルケタール等のベンジルケタール類を含む、Ａｒレーザー放射源と共に使用可能な光開始剤を含んでいる。一部の実施の形態において、光開始剤はα−ヒドロキシフェニルケトン、ベンジルジメチルケタール、２，４，６−トリメチルベンゾイルジフェニルホスフィンオキシド、又はこれらの混合物を含んでいる。
【００４０】
光開始剤の別のクラスは、一部の例において、化学線を吸収して重合を開始するためのフリーラジカルを生成することができる、イオン性染料−対イオン化合物を含んでいる。一部の実施の形態において、イオン性染料−対イオン化合物を含むインクは、約４００ｎｍ〜約７００ｎｍの調整可能な波長範囲内の可視波長によって、より可変的に硬化させることができる。一部のイオン性染料−対イオン化合物、及びその動作モードが、欧州特許出願公開第０２２３５８７号明細書、米国特許第４，７５１，１０２号明細書、４，７７２，５３０号明細書、及び４，７７２，５４１号明細書に開示されている。
【００４１】
光開始剤は、本開示の目的に矛盾しない任意の量、本明細書に記載のインク中に存在することができる。一部の実施の形態において、光開始剤は、インクの総重量に基づいて、インク中に約５重量パーセントまで存在している。一部の実施の形態において、光開始剤は、約０．１重量パーセント〜約５重量パーセント存在している。
【００４２】
一部の実施の形態において、インクは１つ以上の増感剤を更に含んでいる。インクに増感剤を添加して、同様に存在することができる、光開始剤の有効性を高めることができる。本開示の目的に矛盾しない、任意の増感剤を使用することができる。一部の実施の形態において、増感剤は、イソプロピルチオキサントン（ＩＴＸ）を含んでいる。一部の実施の形態において、増感剤は、２−クロロチオキサントン（ＣＴＸ）を含んでいる。
【００４３】
増感剤は、本開示の目的に矛盾しない任意の量、インク中に存在することができる。一部の実施の形態において、増感剤は、インクの総重量に基づいて、約０．１重量パーセント〜約２重量パーセント存在している。増感剤は、一部の実施の形態において、約０．５重量パーセント〜約１重量パーセント存在している。
【００４４】
加えて、本明細書に記載のインクは、一部の実施の形態において、１つ以上の重合禁止剤又は安定剤を更に含んでいる。インクに重合禁止剤を添加して、組成に更なる熱安定性をもたらすことができる。本開示の目的に矛盾しない、任意の重合禁止剤を使用することができる。一部の例において、重合禁止剤はメトキシヒドロキノン（ＭＥＨＱ）を含んでいる。安定剤は、一部の実施の形態において、１つ以上の酸化防止剤を含んでいる。安定剤は、本開示の目的に矛盾しない、任意の酸化防止剤を含むことができる。一部の例において、適切な酸化防止剤は、本明細書に記載の一部の実施の形態において、重合禁止剤としても使用することができる、ブチル化ヒドロキシトルエン（ＢＨＴ）を含む、様々なアリル化合物を含んでいる。
【００４５】
重合禁止剤及び／又は安定剤は、本開示の目的に矛盾しない任意の量、インク中に存在することができる。一部の実施の形態において、重合禁止剤は、約０．１質量％〜約２質量％、又は約０．５質量％〜１質量％存在している。同様に、一部の例において、安定剤は、インクの総重量に基づいて、約０．１質量％〜約５質量％、約０．５質量％〜約４質量％、又は約１質量％〜３質量％インク中に存在している。
【００４６】
本明細書に記載の複合インクは、その他の様々な望ましい特性を示すことができる。例えば、本明細書に記載の複合インクは、本開示の目的に矛盾しない、任意の凝固点、融点、及び／又はその他の相転移温度を有することができる。一部の実施の形態において、インクは、相変化インクを使用するように設計された３Ｄ印刷システムを含む、一部の３Ｄ印刷システムにおいて使用される温度に一致する凝固点及び融点を有している。一部の実施の形態において、インクの凝固点は約４０℃より高い。一部の実施の形態において、例えば、インクは、４５℃〜約５５℃、又は５０℃〜約８０℃の温度を中心とする凝固点を有している。一部の実施の形態において、インクは約４０℃又は約３０℃未満の凝固点を有している。
【００４７】
更に、本明細書に記載の一部の実施の形態において、複合インクは急激な凝固点又はその他の相移転を示す。一部の例において、例えば、インクは、約１〜１０℃、約１〜８℃、又は約１〜５℃等の狭い温度範囲で凝固する。一部の実施の形態において、急な凝固点を有するインクは、Ｘ±２．５℃の温度範囲で凝固し、ここで、Ｘは凝固点の中心温度（例えば、Ｘ＝６５℃）である。
【００４８】
加えて、本明細書に記載の複合インクは、一部の例において、３Ｄ印刷システムにおいて遭遇する吐出温度において流体である。更に、一部の実施の形態において、インクは、三次元印刷物品又は物体の製造中、表面に堆積されると固化する。あるいは、別の実施の形態において、表面に堆積された際、インクは実質的に流体のままである。インクの固化は、一部の実施の形態において、凝固等のインクの相変化によって起きる。相変化は、液体から固体への相変化、又は液体から半固体への相変化を含むことができる。更に、幾つかの例において、インクの凝固は、低粘度状態から高粘度状態への粘度の増加等の粘度増加を含んでいる。
【００４９】
一部の実施の形態において、本明細書に記載の複合インクは、１つ以上の３Ｄ印刷システムの要件及びパラメータに合致する粘度プロファイルを有している。一部の実施の形態において、例えば、本明細書に記載の複合インクは、ＡＳＴＭ規格Ｄ２９８３に従って測定したとき（例えば、ブルックフィールドモデルＤＶ−ＩＩ＋粘度計を使用した場合）約８０℃の温度において、約８．０ｃｐ〜約１４．０ｃｐの粘度を有している。一部の実施の形態において、インクは、約８０℃の温度において、約９．５ｃｐ〜約１２．５ｃｐの粘度を有している。インクは、一部の実施の形態において、約８０℃の温度において、約１０．５ｃｐ〜約１２．５ｃｐの粘度を有している。一部の実施の形態において、インクは、約８５〜８７℃の温度において、約８．０ｃｐ〜約１０．０ｃｐの粘度を有している。
【００５０】
一部の実施の形態において、本明細書に記載の複合インクは、ＡＳＴＭ規格Ｄ２９８３に従って測定して、約６５℃の温度において、約８．０ｃｐ〜約１９．０ｃｐの粘度を有している。一部の実施の形態において、本明細書に記載の複合インクは、約６５℃の温度において、約８．０ｃｐ〜約１３．５ｃｐの粘度を有している。インクは、一部の実施の形態において、約６５℃の温度において、約１１．０ｃｐ〜約１４．０ｃｐの粘度を有している。一部の実施の形態において、インクは、約６５℃の温度において、約１１．５ｃｐ〜約１３．５ｃｐ、又は約１２．０ｃｐ〜約１３．０ｃｐの粘度を有している。
【００５１】
更に、本明細書に記載の複合インクは、一部の実施の形態において、１つ以上の好ましい特徴の組み合わせを示す。一部の実施の形態において、例えば、未硬化状態の複合インクは、以下の特性の１つ以上を示す。
【００５２】
１．約３０℃〜約６５℃の凝固点
２．７０〜９５℃において、約８ｃｐ〜約１６ｃｐの吐出粘度
３．吐出温度において少なくとも３日間の熱安定性
粘度はＡＳＴＭ規格Ｄ２９８３に従って（例えば、ブルックフィールドモデルＤＶ−ＩＩ＋粘度計を使用して）測定することができる。加えて、本明細書において参考として、「熱的に安定な」材料は、特定の期間（例えば、３日間）の開始と終了時に、特定の温度（例えば、８５℃の吐出温度）で測定したとき、その特定の期間に亘る粘度変化が、約３５％以下である。一部の実施の形態において、粘度変化は約３０パーセント以下又は約２０パーセント以下である。一部の実施の形態において、粘度変化は約１０パーセント〜約２０パーセント、又は約２５パーセント〜約３０パーセントである。更に、一部の実施の形態において、粘度変化は粘度の増加である。
【００５３】
本明細書に記載の複合インクは、前述の特性に加え、硬化した状態において、様々な好ましい特性を示すことができる。本明細書において、「硬化した」状態の複合インクは、少なくとも部分的に重合及び／又は架橋した、硬化性材料又は重合性成分を含むインクを含んでいる。例えば、一部の実施の形態において、硬化したインクは、少なくとも約１０％重合若しくは架橋、又は少なくとも約３０％重合若しくは架橋している。一部の実施の形態において、硬化したインクは、少なくとも約５０％、少なくとも約７０％、少なくとも約８０％、又は少なくとも約９０％重合若しくは架橋している。一部の実施の形態において、硬化したインクは、約１０％〜約９９％重合又は架橋している。
【００５４】
本明細書に記載の複合インクは、一部の実施の形態において、本開示の目的に矛盾しない、任意の方法で生成することができる。一部の実施の形態において、例えば、本明細書に記載のインク調製方法は、インクの成分を混合するステップ、混合物を融解するステップ、及び溶融混合部を濾過するステップを備えている。混合物を融解するステップは、一部の実施の形態において、約７５℃又は約７５℃〜約８５℃の温度で実施される。一部の実施の形態において、本明細書に記載のインクは、インクのすべての成分を反応槽に入れ、得られた混合物を、撹拌しながら、約７５℃〜約８５℃の温度で加熱することによって生成される。加熱と撹拌は、混合物が実質的に均一な溶融状態に達するまで継続される。一般に、流動可能な状態にある間に、溶融混合物を濾過して、吐出を妨害する可能性がある望ましくない大きな粒子をすべて除去することができる。次いで、濾過された混合物は、インクジェットプリンター内で加熱されるまで、周囲温度に冷却される。
【００５５】
ＩＩ．３Ｄ物品の印刷方法
別の態様において、３Ｄ物品又は物体の印刷方法が本明細書に記載されている。一部の実施の形態において、３Ｄ物品の印刷方法は、基体上に流体状態の本明細書に記載の複合インクを選択的に堆積するステップを備えている。上記セクションＩで説明した任意の複合インクを使用することができる。例えば、一部の例において、複合インクは、硬化性材料を含む光学的に透明又は実質的に透明なキャリアインク、及び複合インクの総重量に基づいて、キャリアインクに約０．０１〜５質量％分散された着色剤を含んでいる。更に、３Ｄ物品のコンピュータ可読形式の画像に従って、複合インクの層を堆積することができる。一部の実施の形態において、予め選択されたコンピュータ支援設計（ＣＡＤ）パラメータに従って、インクが堆積される。
【００５６】
更に、一部の例において、本明細書に記載の複合インクの１つ以上の層は、約０．０３〜約５ｍｍの厚さ、約０．０３〜約３ｍｍの厚さ、約０．０３〜約１ｍｍの厚さ、約０．０３〜約０．５ｍｍの厚さ、約０．０３〜約０．３ｍｍの厚さ、約０．０３〜約０．２ｍｍの厚さ、約０．０５〜約５ｍｍの厚さ、約０．０５〜約１ｍｍの厚さ、約０．０５〜約０．５ｍｍの厚さ、約０．０５〜約０．３ｍｍの厚さ、又は約０．０５〜約０．２ｍｍの厚さを有している。別の厚さも可能である。
【００５７】
更に、一部の例において、本明細書に記載の方法の基体は、不透明インクで形成されたコアコンポーネントを含む、３Ｄ物品の不透明コアコンポーネントを含んでいる。従って、一部の実施の形態において、本明細書に記載の３Ｄ物品の印刷方法は、不透明インクでコアコンポーネントを形成し、コアコンポーネントの表面に、連続的又は逐次的に積み重ねられた本明細書に記載の複合インクの層を含む、シェルコンポーネントを形成するステップを備えている。しかし、シェルコンポーネントの層は、物品の外面に対して垂直又は実質的に垂直である、物品のｚ方向に積み重ねることができることを理解されたい。更に、ｚ方向は必ずしも３Ｄ印刷の方向ではなく、ここで３Ｄ印刷の「方向」とは、逐次堆積される造形材料の層が築き上げられて、３Ｄ物品が形成される方向を意味する。むしろ、３Ｄ印刷の方向は、所望の形状及び表面彩色を有する、３Ｄ物品の印刷の必要性又は所望に応じ、別の方向であってよい。一般に、本明細書に記載の物品は、３Ｄ印刷するために物品をスライスする前に、レンダリングステップの一環として、シェルコンポーネント及びコアコンポーネントを画成することによって形成することができる。従って、一部の例において、スライス及び／又は物品の逐次堆積される層の最も薄い寸法は、ｚ方向に平行ではなく、ｚ方向に垂直に配向されていてよい。この場合、シェルコンポーネントは逐次堆積される層の外周に位置することができる。加えて、一部の例において、本明細書に記載の方法の基体は、３Ｄ印刷システムの造形パッドであってよい。
【００５８】
不透明インク又はコアコンポーネントは、一部の実施の形態において、１センチメートル（ｃｍ）の経路長にわたり、約１０％以下の入射光を透過する、インク又はコアコンポーネントを含んでいる。一部の実施の形態において、不透明インク又はコアコンポーネントは、１ｃｍの経路長にわたり、約２０％以下又は約３０％以下の入射光を透過する。一部の実施の形態において、不透明インク又はコアコンポーネントは、１ｃｍの経路長にわたり、約５％未満の入射光を透過する。入射光は、一部の実施の形態において、可視光を含んでいる。一部の実施の形態において、入射光は約３５０ｎｍ〜約７５０ｎｍ、約４００ｎｍ〜約７００ｎｍ、約４５０〜約６００ｎｍ、約４５０ｎｍ〜約５００ｎｍ、約４５０ｎｍ〜約５５０ｎｍ、約５００ｎｍ〜約５７０ｎｍ、約５００ｎｍ〜約６００ｎｍ、約６００ｎｍ〜約６５０ｎｍ、約６００ｎｍ〜約７００ｎｍ、又は約６５０ｎｍ〜約７５０ｎｍの波長を有する電磁放射を含んでいる。加えて、一部の例において、不透明インク又はコアコンポーネントは、光反射性であってよく、少なくとも約１０％、少なくとも約２０％、又は少なくとも約３０％の入射可視光が、不透明インク又はコアコンポーネントの表面で反射される。
【００５９】
加えて、一部の実施の形態において、本明細書に記載の方法は、複合インクの層の少なくとも１つを支持材料で支持するステップを備えている。本開示の目的に矛盾しない、任意の支持材料を使用することができる。
【００６０】
本明細書に記載の方法は、複合インクを硬化させるステップも備えることができる。一部の実施の形態において、３Ｄ物品を印刷する方法は、インクを硬化させるのに十分な波長及び強度の電磁放射に晒すステップを更に備え、硬化は、１つ以上の造形材料の１つ以上の成分の１つ以上の重合性部分、又は官能基を重合させるステップを含むことができる。３Ｄ物品の印刷の一部の例において、堆積したインク層は、インクの別の層又隣接層が堆積される前に硬化される。
【００６１】
一部の実施の形態において、予め選択された量の本明細書に記載のインクが、印刷室において、適切な温度に加熱され、適切なインクジェットプリンターのプリントヘッド、又は複数のプリントヘッドを通して吐出され、印刷パッド上に層が形成される。一部の例において、予め選択されたＣＡＤパラメータに従って、インクの各々の層が堆積される。インクを堆積するのに適したプリントヘッドは、一部の実施の形態において、圧電プリントヘッドである。インク及び本明細書に記載の支持材を堆積するのに適した、別の適切なプリントヘッドが、様々なインクジェット印刷装置のメーカーから市販されている。例えば、一部の例において、ゼロックス、ヒューレットパッカード、又はリコーのプリントヘッドを使用することもできる。
【００６２】
本明細書に記載の複合インクを含む３Ｄ物品の印刷方法の一部の実施の形態において、複合インクは堆積時実質的に流体のままである。別の実施の形態において、インクは堆積時相変化を示し、及び／又は堆積時固化する。一部の実施の形態において、吐出されたインクの液滴が、受け面に接触すると固化するように、印刷環境温度を制御することができる。別の実施の形態において、吐出されたインクの液滴が受け面に接触したとき固化せず、実質的に流体状態のままである。一部の実施の形態において、各々の層が堆積された後、堆積された材料が、次の層が堆積される前に、平坦化されると共に、電磁（例えばＵＶ）放射によって硬化される。必要に応じ、平坦化及び硬化の前に、幾つかの層を堆積することができ、又は多数の層を堆積固化し、それに続き１つ以上の層を堆積し、固化せずに平坦化することができる。平坦化により、硬化前に堆積された材料を平坦にして余分な材料を除去し、一様に滑らかな露出面又は平坦な上向き面を、プリンターの支持プラットフォーム上に生成することによって、１つ以上の層の厚さを修正することができる。一部の実施の形態において、１つ以上の印刷方向に対し逆回転し、１つ以上の別の印刷方向に対し逆回転しない、ローラ等のワイパー装置を用いて平坦化が達成される。一部の実施の形態において、ワイパー装置は、ローラ及び余分な材料をローラから除去するワイパーを備えている。一部の実施の形態において、ワイパー装置が加熱される。硬化前の本明細書に記載の吐出されたインクの稠度は、一部の実施の形態において、形状を維持するのに十分、且つ平坦化装置から過度の粘性抵抗を受けないことが望ましいということに留意されたい。
【００６３】
更に、支持材は、一部の実施の形態において、前述のインクの堆積方法と一致する方法で堆積することができる。支持材は、例えば、支持材がインクの１つ以上の層に隣接又は連続するように、予め選択されたＣＡＤパラメータに従って堆積することができる。吐出された支持材の液滴は、一部の実施の形態において、受け面に接触すると固化又は凝固する。一部の例において、堆積した支持材も平坦化される。
【００６４】
３Ｄ物品が形成されるまで、インク及び支持材の層状堆積を繰り返すことができる。一部の実施の形態において、３Ｄ物品の印刷方法が、インクから支持材を除去するステップを更に備えている。
【００６５】
ＩＩＩ．３Ｄ印刷物品
別の態様において、３Ｄ印刷物品が本明細書に記載されている。一部の実施の形態において、３Ｄ印刷物品は、本明細書に記載の複合インクで形成されている。上記セクションＩで説明した任意の複合インクを使用することができる。例えば、一部の例において、複合インクは、硬化性材料を含む光学的に透明又は実質的に透明なキャリアインク、及び複合インクの総重量に基づいて、キャリアインクに、約０．０１〜５質量％分散された着色剤を含んでいる。
【００６６】
別の実施の形態において、３Ｄ印刷物品は、不透明インクで形成された複数の層を含むコアコンポーネント、及び本明細書に記載の複合インクで形成された複数の層を含むシェルコンポーネントを有している。上記セクションＩで説明した任意の複合インクを使用することができる。例えば、一部の実施の形態において、シェルコンポーネントの少なくとも１つの層が、硬化性材料を含む光学的に透明又は実質的に透明なキャリアインク、及び複合インクの総重量に基づいて、キャリアインクに約０．０１〜５質量％分散された着色剤を含んでいる。更に、一部の例において、複合インクで形成されたシェルコンポーネントは約０．０３〜約５ｍｍの厚さを有している。
【００６７】
更に、一部の実施の形態において、本明細書に記載の３Ｄ印刷物品は、コアコンポーネント、及びコアコンポーネントの上方に、ｚ方向に配置されたシェルコンポーネントを有している。一部の例において、シェルコンポーネントは、物品の表面に対して垂直又は実質的に垂直な複数のボクセル列によって形成又は画成されている。表面、平面、又は別の方向に対して「実質的に」垂直又は直角な方向は、垂直方向から約１５度以内、約１０度以内、又は約５度以内の方向である。加えて、一部の例において、少なくとも１つのボクセル列が、以下に詳細に説明するように、その列の複数のボクセルの色の組み合わせに由来する表面色を示す。
【００６８】
ボクセル列の「色」値は、その列内の１つ又は複数のボクセルの色値を含むことができる。一般に、ボクセル列の色値は、列内のすべてのボクセルの色値を含んでいる。加えて、色値は、ＲＧＢ、ｓＲＧＢ、ＣＭＹ、ＣＭＹＫ、Ｌ＊ａ＊ｂ＊、又はＰａｎｔｏｎｅ彩色体系等、本開示の目的に矛盾しない、任意の彩色体系による色値であってよい。
【００６９】
ボクセル列の「透明度」値は、列内の１つ又は複数のボクセルの透明度値を含むことができる。一般に、ボクセル列の透明度値は、列内のすべてのボクセルの透明度値を含んでいる。加えて、透明度値は、本開示の目的に矛盾しない、任意の透明度表示体系の透明度値であってよい。例えば、一部の例において、透明度値は、「アルファ」スケールの０（完全透明）〜１（完全不透明）である。ボクセルデータの透明度値は、約３５０ｎｍ〜約７５０ｎｍの波長を有する光に対する、ボクセルの光透過性に対応させることもできる。例えば、ボクセルは、ボクセルの厚さ、又は約０．０１〜１０ｍｍ、約０．２〜１ｍｍ、約０．３〜０．８ｍｍ、約１〜１０ｍｍ、約１〜５ｍｍ、又は約５〜１０ｍｍ等、所与のその他の厚さにわたり、３５０ｎｍ〜７５０ｎｍの入射光に対し、約３０％未満の透過率、約５０％未満の透過率、約７０％未満の透過率、約７０％超の透過率、約８０％超の透過率、約９０％超の透過率、約７０〜８０％の透過率、約８０〜９０％の透過率、又は約９０〜１００％の透過率の光透過性を有することができる。
【００７０】
本明細書に記載の物品のコアコンポーネントは、（前述のように、物品の外面に対して垂直又は実質的に垂直な）ｚ方向における物品の最深領域であってよい。更に、物品のコアコンポーネントは、本開示の目的に矛盾しない、任意の色及び／又はその他の光学特性を有することができる。一部の例において、例えば、本明細書に記載の物品のコアコンポーネントの色は黒又は白である。シェルコンポーネントの下方に配置された、黒のコアコンポーネントは、シェルコンポーネントによって示される又は生成される、１つ以上の色を暗くする役割を果たすことができる。黒に加えて、他の暗い色も使用することができる。同様に、白のコアコンポーネントは、それを覆っているシェルコンポーネントによって示される又は生成される、１つ以上の色を明るくする役割を果たすことができる。更に、白以外の明るい色を使用して、同様の効果を得ることもできる。更に、一部の例において、本明細書に記載の物品のコアコンポーネントは、不透明又は光反射性である。コアコンポーネントは半透明又は透明であってもよい。加えて、一部の実施の形態において、本明細書に記載の物品のコアコンポーネントは、物品の外面から、少なくとも約０．５ｍｍ、少なくとも約１ｍｍ、少なくとも約２ｍｍ、少なくとも約３ｍｍ、又は少なくとも約４ｍｍ下方に位置するか、又は下方から開始している。
【００７１】
前述のように、本明細書に記載の物品のシェルコンポーネントは、所望の表面色又はその他の視覚表面効果がもたらされるように選択及び配置された、複数のボクセル列で形成又は画成することができる。例えば、一部の例において、少なくとも１つのボクセル列が、異なる色値及び／又は異なる透明度値を有するボクセルを含んでいる。単一の列内の異なる色値及び／又は異なる透明度値を有するボクセルを使用することによって、そのボクセル列が、広い範囲の色値及び／又はその列の個々のボクセルの視覚特性の組み合わせに由来する、その他の視覚効果を示すことができる。このようにして、３Ｄ印刷物品のｚ方向の色を変化させることによって、フルカラーの彩色体系、ディザリング、ハーフトーン化を達成することができる。一部の実施の形態において、ボクセル列が、半透明ボクセル及び不透明ボクセル、並びに／又は着色ボクセル及び無着色ボクセルを含んでいる。着色ボクセルは、本明細書に記載の複合インクで形成することができ、無着色ボクセルは、着色剤を含まない又は１つ以上の着色剤を意図的に付加されていない、インク又は造形材料で形成することができる。
【００７２】
更に本明細書に記載の物品のシェルコンポーネントは、本開示の目的に矛盾しない、任意の深さ又は厚さを有することができる。一部の例において、シェルコンポーネントは、ｚ方向に少なくとも２つのボクセルの深さ又は厚さを有している。一部の実施の形態において、シェルコンポーネントは、２〜３２ボクセル、２〜２４ボクセル、２〜１６ボクセル、４〜３２ボクセル、４〜２４ボクセル、又は４〜１６ボクセルの厚さを有している。別の深さ又は厚さも可能である。一部の例において、シェルコンポーネントの全深さ又は厚さは、約０．０３ｍｍ〜約３ｍｍ、約０．０５ｍｍ〜約２．５ｍｍ、又は約０．０５ｍｍ〜約２ｍｍである。本明細書に記載のシェルコンポーネントの厚さ又は深さは、ｚ方向の物品の所望の色レベル及び／又は所望の色プロファイルに基づいて選択することができる。
【００７３】
本明細書に記載の「ボクセル」は、ボクセルの形成に使用される３Ｄ印刷システムが、所望サイズのボクセルを形成できることを条件に、所与の視覚効果に対し、所望又は必要な任意の所望サイズであってよいことを理解されたい。ボクセルのサイズは、本明細書に記載の方法の実行に使用される、３Ｄ印刷システムの印刷解像度、又はフィーチャー解像度に関連する、インクの体積に対応させることもできる。物品又はシステムの「フィーチャー解像度」は、本明細書において参考として、物品の制御可能な最も小さい物理的フィーチャーの大きさであってよい。物品のフィーチャー解像度は、マイクロメートル（μｍ）等の距離の単位、又は１インチ当たりのドッド数（ｄｐｉ）で記述することができる。当業者には理解されるように、より高いフィーチャー解像度は、より高いｄｐｉ値に対応するが、μｍ単位のより短い距離に対応する。一部の例において、本明細書に記載のインクを吐出又は押出成形した物品は、約５００μｍ以下、約２００μｍ以下、約１００μｍ以下、約５０μｍ以下のフィーチャー解像度を有することができる。一部の実施の形態において、物品は、約５０μｍ〜約５００μｍ、約５０μｍ〜約２００μｍ、約５０μｍ〜約１００μｍ、又は約１００μｍ〜約２００μｍのフィーチャー解像度を有している。それに対応して、一部の例において、本明細書に記載の物品は、少なくとも約１００ｄｐｉ、少なくとも約２００ｄｐｉ、少なくとも約２５０ｄｐｉ、少なくとも約４００ｄｐｉ、又は少なくとも約５００ｄｐｉのフィーチャー解像度を有している。一部の例において、物品のフィーチャー解像度は、約１００ｄｐｉ〜約６００ｄｐｉ、約１００ｄｐｉ〜約２５０ｄｐｉ、約２００ｄｐｉ〜約６００ｄｐｉである。一部の例において、本明細書に記載のボクセルは、（マイクロメートル等の距離単位の）フィーチャー解像度と本明細書に記載の層厚との積に対応する体積を有している。
【００７４】
更に、一部の例において、本明細書に記載の物品は、本明細書に記載の複数の異なる複合インクを含む、複数の異なるインクで形成されたシェルコンポーネントを有することができる。インクは層毎又はボクセル毎に異なることができる。例えば、一部の実施の形態において、本明細書に記載の物体のシェルコンポーネントは、第１の複合インクであって、硬化性材料を含む第１の光学的に透明又は実質的に透明なキャリアインク、及び第１の複合インクの総重量に基づいて、第１のキャリアインクに約０．０１〜５質量％分散された第１の着色剤を含む、複合インクで形成された１つ以上の層又はボクセル、並びに第２の複合インクであって、硬化性材料を含む第２の光学的に透明又は実質的に透明なキャリアインク、及び第２の複合インクの総重量に基づいて、第２のキャリアインクに約０．０１〜５質量％分散された第２の着色剤を含む、複合インクで形成された１つ以上の層又はボクセルを含んでいる。かかる例において、第１の複合インクと第２の複合インクは異なるインクであってよい。例えば、一部の実施の形態において、第１の複合インクの第１の着色剤の化学的同一性及び／又は量が、第２の複合インクの第２の着色剤の化学的同一性及び／又は量と異なることができる。同様に、本明細書に記載の物品のシェルコンポーネントは、同一又は互いに異なるｎの複合インクで形成された１つ以上の層又はボクセルを有することができ、ここで、ｎは５まで、１０まで、２０まで、又は２０を超えることができる。
【００７５】
以下の非限定的な実施例において、本明細書に記載の一部の実施の形態を更に説明する。
【実施例１】
【００７６】
複合インク
本明細書に記載の一部の実施の形態による複合インクを以下のようにして調製した。９０％を超える透過率の光透過性を有する、本明細書に記載のキャリアインクに、様々な市販の顔料を配した。具体的には、キャリアインクは、ウレタン（メタ）アクリレートオリゴマー（１５〜２５質量％）、非オリゴマー性モノ（メタ）アクリレート（２８〜４２質量％）、非オリゴマー性ジ（メタ）アクリレート（２８〜３６質量％）、非オリゴマー性トリ（メタ）アクリレート（８〜１２質量％）、安定剤（０．１〜０．２質量％）、及び光開始剤（２〜４質量％）を含んでいる。市販の顔料には、Ｓｕｎ  ＵＶＤＪ３５４、Ｓｕｎ  ＵＶＤＪ３２２、Ｓｕｎ  ＵＶＤＪ１５０、Ｓｕｎ  ＵＶＤＪ３５０、ＲＪＡ  Ｄ３０１０−ＦＸ−Ｙ１５０、ＲＪＡ  Ｄ３４１０−ＦＸ−Ｙ１５０、及び以下の表Ｉに示すその他の顔料が含まれる。次に、複合インクを様々な厚さの層に吐出して、それらの色彩特性を測定した。一部の複合インクの彩度値を、層厚の関数として、図１にプロットしてある。所与の着色剤に関し、着色剤の特定の量において、光の最適な吸収が生じる。この最適を超えると、色が暗くなり過ぎる（プロットした線が下方に湾曲開始する時点）。この最適未満では、色が明るくなり過ぎる。
【００７７】
０．３ｍｍ及び０．１５ｍｍの層厚において最大色度が得られるように、シアン、黄色、及びマゼンタ顔料の添加量を調整した。黒色インクについては、最大の光学濃度（ＯＤ）又は最低の明度（Ｌ＊）が得られるように顔料の添加量を選択した。図２は、様々な黒色インクの光学濃度対層厚をプロットした図である。図３は、同じ黒色インクの明度対層厚をプロットした図である。
【００７８】
更なる結果は、下記の表Ｉに示す。
【００７９】
【表１】
0006497787.tif 000002
【実施例２】
【００８０】
３Ｄ印刷物品
図４に示すように、本明細書に記載の１つの実施の形態による３Ｄ印刷物品を印刷した。図４において、物品（４００）は、複数の不透明な白色ボクセル（４１１）で形成されたコアコンポーネント（４１０）、及びコアコンポーネント（４１０）の上方に、ｚ方向（ｚ）に配置されたシェルコンポーネント（４２０）を有している。シェルコンポーネント（４２０）は、物品（４００）の表面（４４０）に対して実質的に垂直な、ボクセル（４３１）の複数の列（４３０）によって画成される。シェルコンポーネント（４２０）のボクセル（４３１）は、本明細書に記載の複合インクで形成される。加えて、ボクセル（４３１）の少なくとも一部の列（４３０）が、下方に存在する複数のボクセル（４３１）の色の組み合わせに由来する、表面色（４５０）を示す。例えば、図４の７番目の列の緑の表面色は、その下方に存在するシアン及び黄色のボクセル（４３１）の組み合わせに由来する緑の表面色（４５０）を示す。同様に、６番目の列のダークピンクの表面色（４５０）は、その下方に存在するマゼンタ及び黒のボクセル（４３１）の組み合わせに由来している。
【００８１】
図４に示すように、コアコンポーネント（４１０）及びシェルコンポーネント（４２０）は、基体（４６０）上に配置されている。この基体（４６０）は、３Ｄ印刷システムの造形バッド、又は既に堆積された造形材料又は支持材料の層であってよい。
【００８２】
更に、図４の表面（４４０）は、物品（４００）の１つの外面、又は物品（４００）の１つの外面の１つの部分に過ぎないことを理解されたい。加えて、図４は物品（４００）の１つの断面を示している。
【００８３】
本明細書において参照したすべての特許文献は、参照により全内容がそのまま本明細書に組み込まれたものとする。本発明の様々な目的を達成する、本発明の様々な実施の形態について説明してきた。これらの実施の形態は、単に本発明の原理を説明するものであることを認識されたい。本発明の精神及び範囲を逸脱せずに、様々な改良及び改作が可能であることは、当業者には容易に明らかであろう。
【符号の説明】
【００８４】
４００  物品
４１０  コアコンポーネント
４２０  シェルコンポーネント
４３０  列
４３１  ボクセル
４４０  表面
４５０  表面色
４６０  基体
【図１】
0006497787.tif 000003
【図２】
0006497787.tif 000004
【図３】
0006497787.tif 000005
【図４】
0006497787.tif 000006